(57)【要約】【目的】本発明の目的は、袋体の最内フィルムの最内層を構成している樹脂成分に内容物成分の吸着がない材質で構成され、さらに内容物を充填して、保管したり輸送する段階において破袋しにくい液状内容物用袋体を提供することである。【構成】本発明は、液状内容物用袋体であって、前記袋体が２枚以上のフィルムから構成された多重袋において、前記多重袋の最内フィルムがＬＬＤＰＥ（直鎖状低密度ポリエチレン）であり、該再内層フィルムを構成するＬＬＤＰＥの密度が０．９３ｇ／ｃｃ以上であり、最内層フィルムの厚みが５０μｍ以下でり、再内層フィルムが内容物に接触する面積と内容物の体積の比が１．３ｃｍ２／ｍｌ以下であることを特徴とする。【選択図】        なし【特許請求の範囲】
【請求項１】
液状内容物用袋体であって、前記袋体が２枚以上のフィルムから構成された多重袋において、前記多重袋の最内フィルムがＬＬＤＰＥ（直鎖状低密度ポリエチレン）であり、該再内層フィルムを構成するＬＬＤＰＥの平均密度が０．９３ｇ／ｃｃ以上であり、最内層フィルムの厚みが５０μｍ以下であり、再内層フィルムが内容物に接触する面積と内容物の体積の比が１．３ｃｍ２／ｍｌ以下であることを特徴とする液状内容物用袋体を提供する。
【発明の詳細な説明】
【０００１】
【発明の属する技術分野】
本発明は、柔軟な材質からなる袋体に液体を充填して、段ボール等に収納して、流通、保存、使用する液状内容物用袋体に関する。
【０００２】
【従来の技術】
液状内容物は、洗口液、洗剤、シャンプーなどの詰替え用製品の液体容器として用いられる比較的大容量サイズのものである。前記洗口液などの容器としては、その袋体は、２枚以上のフィルムを袋体を形成するための周縁部シールおよびグロメットを取り付けるためのシール部以外の部位は相互に接着していないいわゆる多重袋である。前記多重袋とするフィルムには、単体フィルム、複合フィルム共に用いられるが、その最内フィルムとしては、エチレン−酢酸ビニル共重合体（以下ＥＶＡ  という）、低密度ポリエチレン（以下ＬＤＰＥという）、中密度ポリエチレン（以下ＭＤＰＥという）、直鎖状低密度ポリエチレン（以下ＬＬＤＰＥ  という）などの単体フィルムにより構成されているケースが殆どである。
【０００３】
ＬＤＰＥフィルムは、製膜適性、熱接着性の良さから液状内容物用袋体の最内フィルムとして多用されてきたが、従来の輸送条件よりさらに過酷な条件（例えば輸送範囲の拡大等）による屈曲によるピンホール発生の少ない材質として、前記ＥＶＡ  やＬＬＤＰＥ  等の材質のフィルムを用いることがある。ＬＤＰＥに代えて、ＥＶＡ  或いはＬＬＤＰＥ  を用いることにより、耐屈曲性は向上し、ピンホールの発生は押さえられるが、ＬＤＰＥを含めこれらの材質に起因する要素により内容物の味覚に影響することがある。例えば、内容物中の成分の吸着による味覚の劣化がある。さらに、吸着する成分が有効成分である場合には製品の品質性能が低下してしまうことになる。この問題を解決するためにＰＡＮ（ポリアクリロニトリル）を再内層フィルムとして使用している例があるが、この場合には吸着は少ないものの特に大容量になると耐落下衝撃性が充分でないという問題がある。
【０００４】
【発明が解決しようとする課題】
本発明が解決しようとする課題は、袋体の最内フィルムの最内層を構成している樹脂成分に内容物成分の吸着がない材質で構成され、さらに内容物を充填して、保管したり輸送する段階において破袋しにくい液状内容物用袋体を提供することである。
【０００５】
【課題を解決するための手段】
本発明は、液状内容物用袋体であって、前記袋体が２枚以上のフィルムから構成された多重袋において、前記多重袋の最内フィルムがＬＬＤＰＥ（直鎖状低密度ポリエチレン）であり、該再内層フィルムを構成するＬＬＤＰＥの平均密度が０．９３ｇ／ｃｃ以上であり、最内層フィルムの厚みが５０μｍ以下であり、再内層フィルムが内容物に接触する面積と内容物の体積の比が１．３ｃｍ２／ｍｌ以下であることを特徴とする液状内容物用袋体を提供する。
【０００６】
【発明の実施の形態】
次に、本発明の実施の形態を実施例を用いて説明する。
まず、以下に示した成分により洗口剤を調製した。
成分                                配合量
酢酸ｄｌ−α−トコフェロール              ０．１
トリクロサン                              ０．０５
香料                                    ０．５
ＰＯＥ硬化ヒマシ油                          ０．１
グリセリン                            ２０
エタノール                            １０
精製水                                残部
合計                                １００
【０００７】
次に、液状内容物用袋体は、構成するＡＬホイル、Ｎｙフィルム、ＰＥＴフィルム、最内層フィルムを別途作製して用意し、ドライラミネートを用いた押し出しラミネート法により貼り合わせて作製した。洗口液の充填は、１枚のフィルムに口部となる部材を取り付けた後、もう一枚のフィルムを重ねて４辺をヒートシールし、口部を持つ袋を作製し、この口部より内容物の充填を行った後、キャップで口部を閉栓することによっておこなった。
【０００８】
落下衝撃試験の方法と判定方法は、使用者に提供する形態の製品を０℃で６時間以上放置した後、１．２ｍの高さより鉄板の上に落下させ、包装物に破損が生じ、内容物の漏れが無いことを目視にて確認することによっておこなった。
【０００９】
有効成分の定量は、液状内容物用袋体に前記洗口液を入れ、４０℃の恒温室に放置し、初期値、１ヶ月後、２ヶ月後、３ヶ月後、６ヶ月後に有効成分である酢酸ｄｌ−α−トコフェロールおよびトリクロサンの定量を行った。有効成分の定量にはＨＰＬＣ法を用い、定量結果が初期値の９０％以下に減少したものを不合格とした。その結果を表１に示す。
【００１０】
【表１】
2004276966.tif 000002
【００１１】
表１に示すように、最内層フィルムとしてＬＬＤＰＥを用い、その密度を０．９３ｇ／ｃｃ以上とし、その厚さを５０μｍ以下にし、比表面積を１．３ｃｍ２／ｍｌ以下、好ましくは０．７ｃｍ２／ｍｌ以下にすることによって、有効成分の吸着および耐落下衝撃性に問題がない液状内容物用袋体が得られる。
【００１２】
【実施例】
以下に液状内容物用袋体の好ましい構成の実施例を示すが、本発明はこれらの実施例に限定されるものではない。
フィルム構成例：
ＰＥＴ１２／ＮＹ１５／ＰＥ１２／ＡＬ７／ＬＬＤＰＥ４０
ＮＹ１５／ＰＥ１２／ＡＬ７／ＬＬＤＰＥ４０
ＰＥＴ１２／ＰＥ１２／ＡＬ７／ＬＬＤＰＥ４０
ＰＥ１２／ＡＬ７／ＬＬＤＰＥ４０
ＰＥＴ１２／ＮＹ１５／ＰＥ１２／ＳｉＯｘＰＥＴ１２／ＬＬＤＰＥ４０
ＮＹ１５／ＰＥ１２／ＳｉＯｘＰＥＴ１２／ＬＬＤＰＥ４０
ＰＥＴ１２／ＰＥ１２／ＳｉＯｘＰＥＴ１２／ＬＬＤＰＥ４０
ＰＥ１２／ＳｉＯｘＰＥＴ１２／ＬＬＤＰＥ４０
ＰＥＴ１２／ＮＹ１５／ＰＥ１２／ＥＶ−ＯＨ１５／ＬＬＤＰＥ４０
ＮＹ１５／ＰＥ１２／ＥＶ−ＯＨ／ＬＬＤＰＥ４０
ＰＥＴ１２／ＰＥ１２／ＥＶ−ＯＨ１５／ＬＬＤＰＥ４０
ＰＥ１２／ＥＶ−ＯＨ／ＬＬＤＰＥ４０
（ＬＬＤＰＥ：平均密度０．９３５ｇ／ｃｍ２以上のＬＬＤＰＥ）
【００１３】
【発明の効果】
本発明により、袋体の最内フィルムの最内層を構成している樹脂成分に内容物成分の吸着がない材質で構成され、さらに内容物を充填して、保管したり輸送する段階において破袋しにくい液状内容物用袋体を提供することができる。